Procédé de récupération d’un matériau d’électrode positive de Prusse, comprenant : (1) le démontage d’une batterie contenant le matériau d’électrode positive de Prusse pour obtenir le matériau d’électrode positive de Prusse ; (2) la dissolution du matériau d’électrode positive de Prusse obtenu à l’étape (1) dans un acide non oxydant pour obtenir une première solution ; et (3) l’introduction d’une source d’oxygène dans la première solution obtenue à l’étape (2) pour réaliser une réaction d’oxydation et la réalisation d’une séparation solide-liquide pour obtenir un oxyde-hydroxyle de métal de transition et une deuxième solution contenant H 4 [Fe(CN) 6 ] et/ou H 4 [Mn(CN) 6 ]. Procédé de récupération selon la revendication 1, dans lequel à l’étape (1), le matériau d’électrode positive de Prusse comprend l’un quelconque ou une combinaison d’au moins deux éléments parmi le blanc de Prusse à base de manganèse, le blanc de Prusse à base de fer, ou le blanc de Prusse à base de manganèse et à haute teneur en manganèse. Procédé de récupération selon la revendication 1 ou 2, dans lequel à l’étape (2), l’acide non oxydant comprend l’acide chlorhydrique et/ou l’acide phosphorique. Procédé de récupération selon l’une quelconque des revendications 1 à 3, dans lequel à l’étape (2), l’acide non oxydant a un pH de 2 à 6. Procédé de récupération selon l’une quelconque des revendications 1 à 4, dans lequel à l’étape (2), le matériau d’électrode positive de Prusse est utilisé en une quantité de 0,15 à 0,65 mol/L ; de préférence, à l’étape (2), une quantité molaire de l’acide non oxydant représente 10% ou moins d’une quantité molaire du matériau d’électrode positive de Prusse. Procédé de récupération selon l’une quelconque des revendications 1 à 5, dans lequel à l’étape (3), la source d’oxygène comprend de l’oxygène ; de préférence, à l’étape (3), la source d’oxygène est utilisée en une quantité d’une ou plusieurs fois la quantité molaire totale d’ions de métaux de transition libres dans la première solution. Procédé de récupération selon l’une quelconque des revendications 1 à 6, dans lequel à l’étape (3), la réaction d’oxydation est réalisée à une température de 25 à 90°C ; de préférence, à l’étape (3), la réaction d’oxydation est réalisée pendant 30 à 360 min. Procédé de récupération selon l’une quelconque des revendications 1 à 7, comprenant : (1) le démontage d’une batterie contenant le matériau d’électrode positive de Prusse pour obtenir le matériau d’électrode positive de Prusse, où le matériau d’électrode positive de Prusse comprenant l’un quelconque ou une combinaison d’au moins deux éléments parmi le blanc de Prusse à base de manganèse, le blanc de Prusse à base de fer, ou le blanc de Prusse à base de manganèse et à haute teneur en manganèse ; (2) la dissolution du matériau d’électrode positive de Prusse obtenu à l’étape (1) avec une quantité de 0,15 à 0,65 mol/L dans de l’acide chlorhydrique et/ou de l’acide phosphorique avec un pH de 2 à 6 pour obtenir une première solution, où une quantité molaire de l’acide non oxydant représente 10% ou moins d’une quantité molaire du matériau d’électrode positive de Prusse ; et (3) l’introduction de l’oxygène en tant que source d’oxygène dans la première solution obtenue à l’étape (2), l’introduction en continu de l’oxygène pour réaliser une réaction d’oxydation pendant 30 à 360 min à une température de 25 à 90°C, où la source d’oxygène est régulée pour être utilisée en une quantité de 1 à 4 fois la quantité molaire totale d’ions de métaux de transition libres dans la première solution, et la réalisation d’une séparation solide-liquide pour obtenir un oxyde-hydroxyle de métal de transition et une deuxième solution contenant H 4 [Fe(CN) 6 ] et/ou H 4 [Mn(CN) 6 ]. Procédé de préparation d’un matériau d’électrode positive de Prusse, comprenant : (S1) l’ajustement du pH d’une deuxième solution obtenue par le procédé de récupération selon l’une quelconque des revendications 1 à 8 en utilisant de l’hydroxyde de sodium pour obtenir une troisième solution contenant Na 4 [Fe(CN) 6 ] et/ou Na 4 [Mn(CN) 6 ] ; et (S2) la soumission de la troisième solution obtenue à l’étape (S1) et d’une quatrième solution contenant un agent complexant et un sel de métal de transition divalent à une réaction de co-précipitation pour obtenir le matériau d’électrode positive de Prusse. Procédé de préparation selon la revendication 9, dans lequel à l’étape (S1), le pH de la deuxième solution est ajusté dans une plage de 6 à 10. Procédé de préparation selon la revendication 9 ou 10, dans lequel l’étape (S1) comprend en outre l’ajout d’un additif sodique à la troisième solution obtenue ; de préférence, l’additif sodique comprend du chlorure de sodium. Procédé de préparation selon l’une quelconque des revendications 9 à 11, dans lequel à l’étape (S2), l’agent complexant comprend de l’acide citrique. Procédé de préparation selon l’une quelconque des revendications 9 à 12, dans lequel à l’étape (S2), le sel de métal de transition divalent comprend du sulfate de manganèse. Procédé de préparation selon l’une quelconque des revendications 9 à 13, dans lequel à l’étape (S2), la réaction de co-précipitation est réalisée à une température de 50 à 60°C ; de préférence, à l’étape (S2), la réaction de co-précipitation est réalisée à un pH de 6,5 à 9,5. Procédé de préparation selon l’une quelconque des revendications 9 à 14, dans lequel l’étape (S2) comprend en outre la réalisation d’un vieillissement, d’un lavage et d’un séchage en séquence après la réaction de co-précipitation pour obtenir le matériau d’électrode positive de Prusse.